(57)【要約】【課題】アスベストの撤去作業から処分までを、安全で効率的かつ確実に行うことができると共に、アスベスト含有物を有効に活用することができる、アスベスト含有物の処理方法を提供する。【解決手段】本発明のアスベスト含有物の処理方法は、アスベスト含有物を第１水溶性ガラス溶液にて硬化させる工程と、前記アスベスト含有物を第２水溶性ガラス溶液にて湿潤させる工程と、硬化および湿潤させた前記アスベスト含有物を融点降下剤として用いる工程とを有している。【選択図】なし【特許請求の範囲】
【請求項１】
アスベスト含有物を第１水溶性ガラス溶液にて硬化させる工程と、前記アスベスト含有物を第２水溶性ガラス溶液にて湿潤させる工程と、硬化および湿潤させた前記アスベスト含有物を融点降下剤として用いる工程とを有することを特徴とするアスベスト含有物の処理方法。
【請求項２】
前記第１水溶性ガラス溶液は、加熱蒸気による吹付けにより前記アスベスト含有物に含浸される請求項１に記載のアスベスト含有物の処理方法。
【発明の詳細な説明】
【技術分野】
【０００１】
本発明は、建築資材、電気製品、自動車、または家庭用品など幅広い分野で多用されているアスベスト含有物の処理方法に関する。
【背景技術】
【０００２】
アスベスト（石綿）は、天然に産する唯一の繊維状の鉱物であり、工業的に利用されるものとしては、蛇紋岩系のクリソタイル（温石綿）、角閃石系のアモサイト（茶石綿）、ブリュー（青石綿）などがある。
【０００３】
アスベストは、耐酸性、耐アルカリ性、耐熱性、絶縁性および機械的強度に優れ、加工容易性にも優れているため、建築資材、電気製品、自動車、または家庭用品などの分野で幅広く利用されている。
【０００４】
我が国で１９３０年から２００２年の間に消費されたアスベストは約１０００万トンに及ぶと言われており、その９割以上が建築資材（保温材、スレート板，屋根瓦，タイル、耐火被覆吹付け材等）として使用されている。
【０００５】
このように、アスベストは優れた特性を有するため、工業製品に広く利用されてきた反面、非常に微細で強靭な針状結晶であるため、アスベストの粉塵を人が吸引すると肺細胞に刺さり、石綿肺、肺癌、悪性中皮腫などの重大な疾病を引き起こすことが指摘されている。特に、今後、アスベスト含有建材が用いられている建造物の解体がピークを迎えることから、アスベスト含有物の処理が極めて重要な懸案となっている。
【０００６】
ところで、現在のアスベスト含有物の処理方法としては、飛散しないように分断しビニール袋に入れて、或は、コンクリート化して、地中に埋め立てているのが実情である。
【０００７】
しかし、この地中埋め立てによる方法では、多額な経費および広大な埋立場所が必要となり、しかも、そのまま埋め立てた場合は、土地開発などによりアスベストが地表に露出することもあり、再び飛散する事態も起こり得る。また、コンクリート化して埋め立てた場合でも、アスベストは針状結晶のまま変質せずに存在するため、地表に露出すればコンクリートだけが次第に風化して、アスベストが飛散するという問題が生じ得る。
【発明の開示】
【発明が解決しようとする課題】
【０００８】
そこで、本発明の課題は、アスベストの撤去作業から処分までを、安全で効率的かつ確実に行うことができると共に、アスベスト含有物を有効に活用することができる、アスベスト含有物の処理方法を提供することにある。
【課題を解決するための手段】
【０００９】
上記課題を解決するものは、アスベスト含有物を第１水溶性ガラス溶液にて硬化させる工程と、前記アスベスト含有物を第２水溶性ガラス溶液にて湿潤させる工程と、硬化および湿潤させた前記アスベスト含有物を融点降下剤として用いる工程とを有することを特徴とするアスベスト含有物の処理方法であり、特に、アスベスト含有物を融点降下剤として活用可能とした点に主要な特徴を有するものである。
【００１０】
そして、前記第１水溶性ガラス溶液は、加熱蒸気による吹付けにより前記アスベスト含有物に含浸されることが好ましい。
【発明の効果】
【００１１】
請求項１の発明によれば、アスベストの撤去作業から処分までを、安全で効率的かつ確実に行うことができると共に、アスベスト含有物を有効に活用することができるという利点がある。
請求項２の発明によれば、請求項１の効果に加え、第１水溶性ガラス溶液の含浸性が向上してアスベスト含有物の硬化がより確実なものになると共に、乾燥が速く作業効率を向上させるという利点がある。
【発明を実施するための最良の形態】
【００１２】
本発明は、アスベスト含有物を硬化および湿潤させる際に、アスベスト含有物の撤去作業がより安全で効率的かつ確実に行えると共に、硬化および湿潤させたアスベスト含有物を融点降下剤として有効活用可能とする薬剤を用いることで、アスベスト含有物の融点降下剤としての活用を実現した。
【実施例１】
【００１３】
この実施例のアスベスト含有物の処理方法は、アスベスト含有物を第１水溶性ガラス溶液にて硬化させる工程と、アスベスト含有物を第２水溶性ガラス溶液にて湿潤させる工程と、硬化および湿潤させたアスベスト含有物を撤去する工程と、硬化および湿潤させたアスベスト含有物を融点降下剤として用いる工程とを有している。以下、各工程について順次詳述する。
【００１４】
アスベスト含有物を第１水溶性ガラス溶液にて硬化させる工程では、アスベストの針状結晶が粉塵となって飛散することを抑制するために、アスベスト含有物の硬化（アスベストの結束性の強化）を目的として選定された第１水溶性ガラス溶液を、アスベスト含有物に噴霧或いは塗布するなどして含浸させる。
【００１５】
なお、本願で言う「アスベスト含有物」とは、建築資材、電気製品、自動車部品、または家庭用品など、アスベストが使用されている製品を広く包含する概念であるが、主として、今後、撤去が求められる、保温材、スレート板，屋根瓦，タイル、耐火被覆吹付け材などの建築資材である。
【００１６】
第１水溶性ガラス溶液としては、浸透性の強いアルカリガラスを主体とするものが好適であり、これに適宜、硬化促進剤として、塩化物（例えば、塩化ナトリウム、塩化マグネシウム、塩化カルシウムなど）、燐酸塩、珪酸塩、または硼酸塩を、単独或いは組み合わせて添加してもよい。
【００１７】
アスベスト含有物への含浸方法としては、第１水溶性ガラス溶液をコンプレッサーを用いて吹付けることが考えられるが、より好ましくは、加熱蒸気（常圧過熱水蒸気）による吹付けである。具体的には、約３００℃程度の加熱蒸気中に第１水溶性ガラス溶液を混入させてアスベスト含有物に吹付ける。この加熱蒸気による吹付けによって、第１水溶性ガラス溶液の含浸性が向上して硬化がより確実なものになると共に、硬化時間が短縮するため作業効率を向上させることができる。また、この加熱蒸気による吹付けは乾燥が速いため、数回繰り返しても比較的時間を要せず、特に、含浸し難い肉厚なアスベスト含有物の硬化処理に適している。
【００１８】
アスベスト含有物を第２水溶性ガラス溶液にて湿潤させる工程では、アスベストの針状結晶が飛散することをより確実に防止すると共に、表面を軟化させて作業性を向上させるために、アスベスト含有物の湿潤を目的として選定された第２水溶性ガラス溶液を、アスベスト含有物に噴霧或いは塗布する。
【００１９】
より具体的には、アスベスト含有物を第１水溶性ガラス溶液にて硬化させる工程を行った一日後に、第２水溶性ガラス溶液にて湿潤させる工程を行う。ただし、第１水溶性ガラス溶液にて硬化させる工程と、この第２水溶性ガラス溶液にて湿潤させる工程とを、一連としてほぼ同時に行ってもよい。
【００２０】
この第２水溶性ガラス溶液としては、水溶性ガラスに、湿潤剤として、水溶性塩酸化合物、硫酸化合物、硼酸化合物、炭酸化合物、または少量の鉱油や脂類を、単独或いは組み合わせて添加したものが好適に使用できる。
【００２１】
なお、上述した、第１水溶性ガラス溶液、或いは第１水溶性ガラス溶液の噴霧または塗布工程は、それぞれ複数回行ってもよい。また、第１水溶性ガラス溶液の噴霧または塗布工程は、後述するアスベスト含有物の撤去工程の後、再度行ってもよい。これにより、運搬時のアスベストの飛散をより防止することができる。
【００２２】
さらに、硬化および湿潤させたアスベスト含有物を撤去する工程では、切断、剥離、または解体などにより、アスベスト含有物を建築物や各種アスベスト製品から撤去または除去する。
【００２３】
硬化および湿潤させたアスベスト含有物を融点降下剤として用いる工程では、硬化および湿潤させたアスベスト含有物を粉砕し、一般廃棄物、または産業廃棄物などの廃棄物熔融に際して融点降下剤として添加する。
【００２４】
より具体的には、除去または撤去等したアスベスト含有物は、粉砕工場に搬入し、ジョークラッシャー等による粗粉砕をした後、フレットミル等による細粉砕の段階を経て、振るい分けをして約３ｍｍ以下の粒子に整え、融点降下剤として熔融炉内に投入する。
【００２５】
一般廃棄物または産業廃棄物は熔融固化されてスラグとして利用されるが、この場合、融点降下剤として、硅石、石灰、アルカリ、酸化鉄、これらの化合物、混合物、岩石等が用いられている。他方、第１水溶性ガラス溶液および第２水溶性ガラス溶液により硬化および湿潤されたアスベスト含有物は、前記融点降下剤の成分と多少の相違はあるが、石灰、マグネシウム、アルカリ、酸化鉄を多く含有しているため、廃棄物処理時の融点降下剤として最適である。
【００２６】
特に、アスベストの耐火吹付材などのセメント製品は、セメントとアスベストの混合物であり、これは一般廃棄物または産業廃棄物などの廃棄物の熔融固化に際してガラス化するために使用する塩基度調整剤（石灰など）とほぼ同様な効果を持つ成分であり、融点降下剤としてより最適である。
【００２７】
このように、本発明のアスベスト含有物の処理方法は、安全かつ効率的にアスベスト含有物を撤去または除去可能であると共に、アスベスト含有物が有効に活用されるため、処理方法としては、物質的にも無駄がなく、また、処理後に再生商品となって処理に要するの経費を補うことができるため、今後のアスベスト含有物の処理方法としては極めて有用である。